РОДИЕВЫЕ КАТАЛИЗАТОРЫ ДЛЯ РЕФОРМИНГА ЭТАНОЛА

1. Подобное гидротальциту соединение формулы (I):
в которой:
2-
- (A) представляет собой карбонатный анион или силикатный анион,
2. Подобное гидротальциту соединение формулы (I) по п. 1, в которой 0,5 ≤ y < 0,9.
3. Подобное гидротальциту соединение формулы (I) по п. 1, в которой 0,1 ≤ w ≤ 0,4.
4. Подобное гидротальциту соединение формулы (I) по п. 1, в которой атомное соотношение [y/(w+x)] составляет не менее чем 2.
5. Подобное гидротальциту соединение по п. 1 следующих формул:
6. Подобное гидротальциту соединение по п. 5, следующих формул:
7. Способ синтеза подобного гидротальциту соединения формулы (I) по любому из пп. 1-6, включающий следующие стадии:
- стадия A, в ходе которой получают водный раствор, содержащий совместно нитрат алюминия, нитрат родия и нитрат магния, путем смешивания с водой вышеупомянутых нитратных солей в желательных молярных пропорциях;
- стадия B, в ходе которой вышеупомянутый раствор, получаемый на стадии A, смешивают с водным раствором карбоната натрия или силиката натрия, причем значение pH поддерживают на уровне от 8 до 10, предпочтительно около 9, с получением осадка;
- стадия C, в ходе которой вышеупомянутый осадок, получаемый на стадии B, отделяют путем фильтрования, промывают и высушивают, с получением целевого подобного гидротальциту соединения вышеупомянутой формулы (I).
8. Способ синтеза по п. 7, дополнительно включающий стадию D, в ходе которой вышеупомянутое подобное гидротальциту соединение вышеупомянутой формулы (I), которое определено выше, получаемое на стадии C, измельчают с получением порошка, состоящего из частиц вышеупомянутого подобного гидротальциту соединения вышеупомянутой формулы (I).
9. Способ синтеза катализатора, включающий стадию F, в ходе которой прокаливают порошок, получаемый на стадии D способа по п. 8.
10. Способ синтеза по п. 9, дополнительно включающий стадию G, в ходе которой прокаленный порошок, получаемый на стадии F,
восстанавливают водородом при температуре, составляющей предпочтительно менее чем 230°C.
2
4
2
4
11. Катализатор, представляющий собой сочетание родия (Rh), оксида магния (MgO), смешанного оксида магния и алюминия (MgAlO) и необязательно смешанного оксида магния и кремния (MgSiO) и получаемый способом по п. 10, в котором:
2
4
- молярное соотношение MgO/MgAlO в вышеупомянутом сочетании равняется или составляет менее чем 2 и равняется или составляет более чем 1,
2
4
- молярная концентрация MgAlO равняется или составляет более чем 30 мол.%. и равняется или составляет менее чем 50 мол.%
2
4
- сумма молярных концентраций MgO и MgSiO равняется или составляет более чем 40 мол.% и равняется или составляет менее чем 90 мол.% и
-3
-2
- молярная концентрация родия в вышеупомянутом сочетании равняется или составляет более чем 10 мол.% и равняется или составляет менее чем 10 мол.%.
12. Способ синтеза для изготовления катализатора по п. 11, включающий следующие стадии:
- стадия A, в ходе которой получают водный раствор, содержащий совместно нитрат алюминия, нитрат родия и нитрат магния, путем смешивания с водой вышеупомянутых нитратных солей в желательных молярных пропорциях;
- стадия B, в ходе которой вышеупомянутый раствор, получаемый на стадии A, смешивают с водным раствором карбоната натрия или силиката натрия, причем значение pH поддерживают на
уровне от 8 до 10, предпочтительно около 9, с получением осадка;
- стадия C, в ходе которой вышеупомянутый осадок, получаемый на стадии B, отделяют путем фильтрования, промывают и затем высушивают с получением целевого подобного гидротальциту соединения вышеупомянутой формулы (I);
- стадия D, в ходе которой вышеупомянутое подобное гидротальциту соединение вышеупомянутой формулы (I), которое определено выше, получаемое на стадии C, измельчают с получением порошка, состоящего из частиц вышеупомянутого подобного гидротальциту соединения вышеупомянутой формулы (I);
- стадия F, в ходе которой порошок, получаемый на стадии D, прокаливают;
- стадия G, в ходе которой прокаленный порошок, получаемый на стадии F, восстанавливают водородом при температуре, предпочтительно составляющей менее чем 230°C.
13. Применение катализатора, изготовленного способом по п. 10, в качестве катализатора для реформинга углеводородов.
14. Применение катализатора по п. 11, в качестве катализатора для реформинга этанола.